(57)【要約】【課題】  本発明は、露光後の線太り抑制しつつ、狭ライン幅が達成可能で、且つ、現像後の断線や絶縁化を抑制することが可能な感光性導電ペーストを提供することを課題とするものである。【解決手段】感光性有機バインダー（A)、導電性粉体（B)、光重合性化合物（C)、光重合開始剤（D）、炭素数１６〜２６の直鎖状アルキル基を含有する紫外線吸収剤（Ｅ）および有機溶剤（Ｆ)を含有することを特徴とする感光性導電ペースト。【選択図】なし【特許請求の範囲】
【請求項１】
感光性有機バインダー（A)、導電性粉体（B)、光重合性化合物（C)、光重合開始剤（D）、炭素数１６〜２６の直鎖状アルキル基を含有する紫外線吸収剤（E）および有機溶剤（Ｆ)を含有することを特徴とする感光性導電ペースト。
【請求項２】
感光性有機バインダー(A)が不飽和二重結合を有し、酸価が３０〜２５０ｍｇＫＯＨ/ｇの範囲内であることを特徴とする請求項1に記載の感光性導電ペースト。
【請求項３】
導電性粉体（Ｂ)が少なくとも平均粒子径Ｄ５０が５μｍ以下の銀粉を含むことを特徴とする請求項１〜２のいずれかに記載の感光性導電ペースト。
【請求項４】
請求項１〜３のいずれかに記載の感光性導電ペーストから形成された導電性薄膜。
【請求項５】
請求項４に記載の導電性薄膜を用いてなる電気回路。
【請求項６】
（１）請求項１〜３のいずれかに記載の感光性導電ペーストを基材上に塗布する工程、（２）次いで前記塗布された感光性導電ペーストの一部を露光する工程、
（３）次いで未露光部を現像する工程
の工程を含むことを特徴とする請求項４に記載の導電性薄膜の製造方法。
【発明の詳細な説明】
【技術分野】
【０００１】
本発明は、導電パターンを形成するための感光性導電ペーストを提供するとともに、それにより製造される各種電気回路基板に関する。
【背景技術】
【０００２】
近年、各種電子部品においては、小型化、高精度化が求められ、特に導体回路パターンの高密度化が強く求められている。
【０００３】
従来、導電パターンを形成するために、絶縁性樹脂の中に微粒子状の銀粉、銅粉、あるいはカーボン粒子を大量に混合した、いわゆるポリマー型の導電ペーストが実用化されている。一般に、導電パターンの形成には、スクリーン印刷による印刷方法（例えば、特許文献１、２）が広く採用されてきたが、高密度パターンも形成には限界があり、５０μｍ以下の解像度のパターン形成が困難であった。
【０００４】
一方、光硬化型の感光性導電ペーストを用いる方法（例えば特許文献３）は、５０μｍ以下のパターンを精度よく描画できるので、近年の細線化の流れを受けて主流となりつつある。
しかし、感光性導電ペーストにおいては、ペースト塗布膜中に大量に含有する導電性粒子による、照射光の散乱により、設計した線幅よりも太くなるという課題があった。そこで、一般に、紫外線吸収剤を添加する方法（例えば、特許文献４）が挙げられる。しかしながら、狭い導電パターンを形成する場合に、公知の紫外線吸収剤（例えば、特許文献５の段落（００３６））を用いると、現像後に導電性のラインが断線や絶縁化する場合があるという課題がある。
【先行技術文献】
【特許文献】
【０００５】
【特許文献１】特開平１−２５３１１１号公報
【特許文献２】特開２００５−２６７８５９号公報
【特許文献３】特開２００３−１６２９２１号公報
【特許文献４】特開２００６−３１０１９５号公報
【特許文献５】特開平８−２２７１５３号公報
【発明の概要】
【発明が解決しようとする課題】
【０００６】
本発明の目的は上述の問題を解決し、露光後の線太り抑制しつつ、狭ライン幅が達成可能で、且つ、現像後の断線や絶縁化を抑制することが可能な感光性導電ペーストを提供することである。
【課題を解決するための手段】
【０００７】
本発明の感光性導電ペーストは以下の構成からなる。  
（１）感光性有機バインダー（A)、導電性粉体（B)、光重合性化合物（C)、光重合開始剤（D）、炭素数１６〜２６の直鎖状アルキル基を含有する紫外線吸収剤（Ｅ）および有機溶剤（Ｆ)を含有することを特徴とする感光性導電ペースト。
（２）感光性有機バインダー(A)が不飽和二重結合を有し、酸価が３０〜２５０ｍｇＫＯＨ/ｇの範囲内であることを特徴とする（１）に記載の感光性導電ペースト。
（３）導電性粉体（Ｂ)が少なくとも平均粒子径Ｄ５０が５μｍ以下の銀粉を含むことを特徴とする（１）〜（２）のいずれかに記載の感光性導電ペースト。
（４）前記（１）〜（３）のいずれかに記載の感光性導電ペーストから形成された導電性薄膜。
（５）前記（４）に記載の導電性薄膜を用いてなる電気回路。
（６）（a）前記（１）〜（３）のいずれかに記載の感光性導電ペーストを基材上に塗布する工程、（b）次いで前記塗布された感光性導電ペーストの一部を露光する工程、
（c）次いで未露光部を現像する工程
の工程を含むことを特徴とする（４）に記載の導電性薄膜の製造方法。
【発明の効果】
【０００８】
本発明によれば、狭い導電パターンであっても、現像時に断線することなく、導電性を有する導電パターンの作製が可能となる。
【発明を実施するための形態】
【０００９】
本発明は、感光性有機バインダー（A)、導電性粉体（B)、光重合性化合物（C)、光重合開始剤（D）炭素数１６〜２６の直鎖状アルキル基を含有する紫外線吸収剤（Ｅ）および有機溶剤（Ｆ)を含有することを特徴とする感光性導電ペースである。
【００１０】
本発明の感光性導電ペーストは、露光後の線太り抑制しつつ、狭ライン幅が達成可能で、且つ、現像後の断線や絶縁化を抑制することが可能である。
【００１１】
以下、本発明の感光性導電ペーストの実施形態について詳しく説明をする。
【００１２】
本発明における感光性有機バインダー（A)とは、分子内に不飽和二重結合を少なくとも一つ以上有するオリゴマーもしくはポリマーが好ましく、１種または２種以上を使用することができる。
【００１３】
感光性有機バインダー（A)の具体例としてはアクリル系共重合体があげられる。アクリル系共重合体とは、共重合成分に少なくともアクリル系モノマーを含む共重合体であり、アクリル系モノマーの具体例としては炭素−炭素二重結合を有するすべての化合物が使用可能であるが、好ましくはメチルアクリレート、アクリル酸、アクリル酸２−エチルヘキシル、メタクリル酸エチル、ｎ−ブチルアクリレート、ｉ−ブチルアクリレート、ｉ−プロパンアクリレート、グリシジルアクリレート、Ｎ−メトキシメチルアクリルアミド、Ｎ−エトキシメチルアクリルアミド、Ｎ−ｎ−ブトキシメチルアクリルアミド、Ｎ−イソブトキシメチルアクリルアミド、ブトキシトリエチレングリコールアクリレート、ジシクロペンタニルアクリレート、ジシクロペンテニルアクリレート、２−ヒドロキシエチルアクリレート、イソボニルアクリレート、２−ヒドロキシプロピルアクリレート、イソデキシルアクリレート、イソオクチルアクリレート、ラウリルアクリレート、２−メトキシエチルアクリレート、メトキシエチレングリコールアクリレート、メトキシジエチレングリコールアクリレート、オクタフロロペンチルアクリレート、フェノキシエチルアクリレート、ステアリルアクリレート、トリフロロエチルアクリレート、アクリルアミド、アミノエチルアクリレート、フェニルアクリレート、フェノキシエチルアクリレート、１−ナフチルアクリレート、２−ナフチルアクリレート、チオフェノールアクリレート、ベンジルメルカプタンアクリレートなどのアクリル系モノマーおよびこれらのアクリレートをメタクリレートに代えたものやスチレン、ｐ−メチルスチレン、ｏ−メチルスチレン、ｍ−メチルスチレン、α−メチルスチレン、クロロメチルスチレン、ヒドロキシメチルスチレンなどのスチレン類、γ−メタクリロキシプロピルトリメトキシシラン、１−ビニル−２−ピロリドン、アリル化シクロヘキシルジアクリレート、１，４−ブタンジオールジアクリレート、１，３−ブチレングリコールジアクリレート、エチレングリコールジアクリレート、ジエチレングリコールジアクリレート、トリエチレングリコールジアクリレート、ポリエチレングリコールジアクリレート、ジペンタエリスリトールヘキサアクリレート、ジペンタエリスリトールモノヒドロキシペンタアクリレート、ジトリメチロールプロパンテトラアクリレート、グリセロールジアクリレート、メトキシ化シクロヘキシルジアクリレート、ネオペンチルグリコールジアクリレート、プロピレングリコールジアクリレート、ポリプロピレングリコールジアクリレート、トリグリセロールジアクリレート、トリメチロールプロパントリアクリレート、そしてビスフェノールＡジアクリレート、ビスフェノールＦジアクリレート、ビスフェノールＡ−エチレンオキサイド付加物のジアクリレート、ビスフェノールＦ−エチレンオキサイド付加物のジアクリレート、ビスフェノールＡ−プロピレンオキサイド付加物のジアクリレートなどのエポキシアクリレート、または上記化合物のアクリル基を１部または全てメタクリル基に代えた化合物等が挙げられる。
【００１４】
アルカリ現像液を用いて現像する場合、アクリル系共重合体にアルカリ可溶性を付与するためには、モノマーとして不飽和カルボン酸等の不飽和酸を用いることにより達成される。不飽和酸の具体的な例としては、アクリル酸、メタクリル酸、イタコン酸、クロトン酸、マレイン酸、フマル酸、酢酸ビニル、またはこれらの酸無水物等が挙げられる。これらを分子鎖に付与することにより、ポリマーの酸価を調整することができる。
【００１５】
本発明の感光性有機バインダーは、上述の不飽和カルボン酸等の不飽和酸をモノマーとして用いて得られたアクリルポリマー中の不飽和酸の一部と、グリシジル（メタ）アクリレート等の不飽和酸と反応する基と不飽和二重結合を有する基の両方を有する化合物を反応させることにより得られる、側鎖に反応性の不飽和二重結合を有するアルカリ可溶性ポリマーが好ましい。
【００１６】
上記の化合物を用いて公知の重合方法、例えばラジカル重合によりアクリル系共重合体を重合することができる。
【００１７】
本発明の感光性導電ペーストに含まれる感光性有機バインダー（A)の酸価はアルカリ可溶性という観点から３０〜２５０ｍｇＫＯＨ／ｇであることが好ましく、より好ましくは８０〜１７０ｍｇKOH／ｇである。酸価が３０ｍｇＫＯＨ／ｇ以上であると可溶部分の現像液に対する溶解性が低下することがなく、酸価が２５０ｍｇＫＯＨ／ｇ以下であると現像許容幅を広くすることができる。
【００１８】
また、本発明の感光性導電ペーストに使用される感光性有機バインダー（Ａ）は、重量平均分子量が５，０００〜８０，０００であることが好ましく、重量平均分子量はより好ましくは６，０００〜５０，０００、さらに好ましくは７，０００〜４０，０００である。
重量平均分子量が５，０００未満では光架橋で得られる塗膜がもろくなり、基材への密着性も劣ったものとなり、逆に、重量平均分子量が８０，０００を超えると導電ペーストの溶液粘度が高くなりすぎて、平滑な基材への塗布が困難となる。溶液粘度を低下させるために有機溶剤を多量に使用すると導電性粉体の分散性が不均一となったり、形成した細線の導電性が低下し問題となる。
【００１９】
本発明で使用される感光性有機バインダー（Ａ）の含有量は、感光性導電ペースト中の全固形分（感光性導電ペーストから溶剤を除いたもの）１００重量部に対して、２〜２７重量部の範囲にあることが望ましく、より好ましくは７〜２０重量部である。７重量部以上とすることにより、現像時において、露光部を保持できて、解像度を向上させることができ、作製される導電パターンの強度や基板との接着性を良くすることが可能である。また、２０重量部以下にすることにより、導電性粉体（Ｂ）を多く配合することができるので、作製される導電パターンの比抵抗を低下させることが可能である。
【００２０】
次に、本発明で使用される導電性粉体（Ｂ）は、導電性を有する粉末状のものであれば使用することができ、具体的には、金、銀、プラチナ、パラジウム、ニッケル、銅、アルミニウム、錫、鉄などの単体或いはそれらの合金、酸化錫、及び酸化インジウムなどを用いることができるが、中でも銀が本発明では好ましく、銅を銀で被覆した銀コート銅粉を用いることも何ら問題はない。導電性粉体の形状としては、公知のフレーク状（リン片状）、球状、樹枝状（デンドライト状）、球状の１次粒子が３次元状に凝集した形状（凝集銀粉）等があり、いずれも使用可能であるが、導電性、光透過性を考慮すると球状もしくは球状と凝集銀粉の組み合わせが好ましい。
また上記導電性粉体（Ｂ）の平均粒径（（Ｄ５０）としては、現像後の細線形状が良好であるという観点から、平均粒径（（Ｄ５０）が５μm以下であることが好ましい。中心径が５μｍ以下の小さい導電性粉体を用いることで、スクリーン印刷における細線形状が良好となる。
下限は特に限定されないが、コスト的観点ならびに、粒径が細かくなると凝集し易く、結果として分散が困難となるため８０nm以上が好ましい。８０nmより小さくなると、導電性粉体の凝集力が増し、現像性、スクリーン印刷性が悪化する他、コスト的観点からも好ましくない。
中心径が５μｍより大きい導電性粉体を用いた場合には、細線現像性が悪化し、結果として細線同士が接触を起こし、短絡を招く可能性がある。
本発明で用いる導電性粉体（Ｂ）の平均粒径（（Ｄ５０）は３μm以下であることがより好ましい。
【００２１】
本発明で使用される導電性粉体（Ｂ）の含有量は、感光性導電ペースト中の全固形分（感光性導電ペーストから溶剤を除いたもの）１００重量部に対して、７０〜９５重量部の範囲にあることが望ましく、より好ましくは８０〜９０重量部である。８０重量部以上とすることにより、作製される導電パターンの比抵抗を低くすることが可能である。また、９０重量部以下にすることにより、特に露光時の紫外線の散乱をより小さくすることができるので、微細なパターニングが容易となる。
【００２２】
本発明の感光性導電ペーストに使用される光重合性化合物（Ｃ）としては、２−エチルヘキシル  （メタ）アクリレート、ブトキシエチル（メタ）アクリレート、シクロヘキシル（メタ）アクリレート、シクロペンタニル（メタ）アクリレート、イソボニル（メタ）アクリレート、ベンジル（メタ）アクリレート、２−ヒドロキシエチル（メタ）アクリレート、メトキシエチレングリコール（メタ）アクリレート、フェノキシエチル（メタ）アクリレート、エチレングリコールジ（メタ）アクリレート、ジエチレングリコールジ（メタ）アクリレート、ネオペンチルグリコールジ（メタ）アクリレート、プロピレングリコールジ（メタ）アクリレート、ビスフェノールＡジ（メタ）アクリレート、ビスフェノールＡーエチレンオキサイド付加物のジ（メタ）アクリレート、ビスフェノールＡジグリシジルエーテル・（メタ）アクリル酸付加物、トリメチロールプロパントリ（メタ）アクリレート、グリセリンジ（メタ）アクリレート、ジグリセリンエチレンオキサイド変性（メタ）アクリレート、トリメチロールプロパンーエチレンオキサイド付加物のトリ（メタ）アクリレート、トリメチロールプロパンポリグリシジルエーテル・（メタ）アクリル酸付加物、ペンタエリスリトールトリアクリレート、ジペンタエリスリトールヒドロキシペンタ（メタ）アクリレート、ペンタエリスリトールテトラ（メタ）アクリレートなどの（メタ）アクリレートモノマーを挙げることができるが、これらに限定されるものではなく、公知の感光性を有する不飽和二重結合を有する化合物であれば、単独或いは２種以上を混合して使用することができる。これらの中でも架橋密度を上げるために、多官能の光重合性モノマーを使用することが好ましい。
これら光重合性化合物（C）を含むことで、架橋密度を向上させることができる他、光反応の際の架橋点間距離を調節することによって、塗膜の柔軟性や硬度を調整することができる。
また、現像に影響を与えないという観点から、親水性の官能基である水酸基やカルボキシル基を有していることが好ましい。
【００２３】
本発明で使用される光重合性化合物（Ｃ）の含有量は、感光性導電ペースト中の全固形分（感光性導電ペーストから溶剤を除いたもの）１００重量部に対して、０．５〜１５重量部の範囲にあることが望ましく、より好ましくは１〜８重量部である。１重量部以上とすることにより、感度を向上させ、かつ現像性を良くすることが可能である。また、８重量部以下にすることにより、導電性粉体（Ｂ）を多く配合することができるので、作製される導電パターンの比抵抗を低下させることが可能である。また、現像時において、露光部を保持できて、解像度が向上する。
【００２４】
本発明の感光性導電ペーストに使用される光重合開始剤（Ｄ）としては、ベンゾイン、ベンゾインメチルエーテル、ベンゾインエチルエーテル、ベンゾインブチルエーテル、ベンゾフェノン、４，４−ビス（ジメチルアミン）ベンゾフェノン、４，４−ビス（ジエチルアミン）ベンゾフェノン、アセトフェノン、２，２−ジメトキシー２−フェニルアセトフェノン、２，２−ジエトキシアセトフェノン、１，１−ジクロロアセトフェノン、アントラキノン、２−メチルアントラキノン、２−ｔ−ブチルアントラキノン、１−クロロアントラキノン、チオサントン、２−メチルチオキサントン、２−イソプロピルチオキサントン、２，４−ジエチルチオキサントン、２−クロロチオキサントン、アセトフェノンジメチルケタール、ベンジルジメチルケタール、ジベンジルケトン、４−ベンゾイル−４−メチルジフェニールケトン、アントロン、ベンズアントロン、４−アジドベンザルアセトフェノン、２，６−ビス（ｐ−アジドベンジリデン）シクロヘキサン、ビス（２，４，６−トリメチルベンゾイル）−フェニルホスフィンオキサイド、２，４，６−トリメチルベンゾイルジフェニールフォスフィンオキサイド、２−ブタジオンー２−（ｏ−メトキシカルボニル）オキシム、1-フェニループロパンジオンー２−（ｏ−エトキシカルボニル）オキシム、２−メチルー〔４−（メチルチオ）フェニル〕ー２−モルフォリーノー１−プロパン、ナフタレンスルホニルクロライド、４，４−アゾビスイソブチロニトリルジフェニルジスルフィドなどをあげることができる。市販品としては、例えば、ＢＡＳＦ社製のOxe-01, Oxe-02イルガキュアー１８４、イルガキュアー８１９、イルガキュアー９０７、イルガキュアー３６９、イルガキュアー３７９、ルシリンＴＰＯなどが挙げられる。 
【００２５】
光重合開始剤（Ｄ）としてはOxe-02のようなオキシムエステル系や、イルガキュアー９０７、イルガキュアー３６９のようなアミノアルキルフェノン系化合物を含むことがより好ましい。アミノアルキルフェノン系化合物、およびオキシムエステル系化合物は非常に高感度であるため、光重合開始剤（Ｄ）の含有量を少なくすることができる。その結果として、導電性塗膜の導電性や湿熱信頼性の向上することができるために好ましい。
これら公知の光重合開始剤は、単独または２種以上を組み合わせて使用することができる。２種以上の光重合開始剤を組み合わせて使用することで、溶剤への溶解性を考慮しながら、感度を調節することができる。
このような光重合開始剤（Ｄ）の配合量は、感光性成分（A）＋（C）の合計重量部を１００としたときに、０.０５〜３０重量部であることが好ましく、より好ましくは０．０１〜１０重量部である。０．０５重量部以上とすることにより、露光部の硬化密度が増加し、現像後の残膜率を高くできる。３０重量部以下にすることにより、光重合開始剤による塗膜上部での過剰な光吸収を抑制して逆テーパー型の形状となって、基材との密着不良を抑制できる。
【００２６】
本発明においては、紫外線吸収剤を含み、前記紫外線吸収剤が炭素数１６〜２６の直鎖状アルキル基を含有することを特徴とする。
【００２７】
通常、露光工程において、感光性導電ペーストの塗布乾燥した膜の上に露光マスクを密着させ、露光マスクの上から紫外線を照射する。照射された紫外線は感光性成分を硬化させる。導電性粉末が存在するために、特に１μｍ以下の導電性粉末や不均一な形状の導電性粉末によって紫外線が散乱されて、余分な部分まで光硬化し、露光マスク通りのパターンができない傾向にある。すなわち、散乱された紫外光が露光マスクによる遮光部分にまでまわり込んで感光性成分を硬化させてしまう。主として、導電性粉末の吸収と散乱により膜の上部は紫外線量が多く、基材側の下部では紫外線量が少ない。したがって、散乱の影響は上部において特に顕著である。そのために普通の紫外線吸光剤を添加すると均一に分布するために、上部における散乱光のまわり込みがほぼ回避され、マスク部分の感光性有機成分の硬化を防ぐことができるが、下部においては、紫外線吸収により極端に紫外線量が少なくなり、硬化不十分となって、現像後の断線や線のアンダーカットを起こし易く好ましくない。上部のみ紫外線を吸収できる紫外線吸収剤が望まれる。
【００２８】
一般に、塗液に長鎖アルキル基を含有する化合物を配合すると、塗膜の表面付近にマイグレートして、膜上部で長鎖アルキル基を含有する化合物が高濃度に存在することが知られている。これは、長鎖アルキル基が膜中において非相溶であるためと説明される。したがって、長鎖アルキル基を含有する紫外線吸収剤を、感光性導電ペーストに配合すれば、塗布乾燥した膜の上部に比較的高濃度に存在させることができ、上部の紫外線を選択的に吸収し、下部では紫外線吸収量が少ないために、露光による線太りを抑制してかつ現像後の断線や線のアンダーカットを抑制できる。長鎖アルキル基は直鎖状が好ましく、炭素数１６〜２６が好ましい。炭素数１５以下では添加量を多くする必要があり、現像後の断線や線のアンダーカットが生じ易い。炭素数２６以上では分子量が大きすぎるために、膜質が悪くなり、かつ表面へのマイグレーションがし難くなり、現像後の断線や線のアンダーカットが生じ易い。上記のように、本発明者らは感光性導電性ペースト中に炭素数１６〜２６の長鎖アルキル基を有する紫外線吸収剤を含有することにより、露光による線太りを抑制してかつ現像後の断線や線のアンダーカットを抑制できることを新たに見出したものである。
【００２９】
炭素数１６〜２６の直鎖状アルキル基を含有する紫外線吸収剤としては、炭素数１６〜２６の直鎖状アルキル基が紫外線吸収性化合物と化学結合により連結されている化合物が挙げられる。紫外線吸収性化合物としては特に限定されないが、例えば、ベンゾトリアゾール系、ベンゾフェノン系、トリアジン系、ジフェニルシアノアクリレート系、ジベンゾイルメタン系などが挙げられる。炭素数１６〜２６の直鎖状アルキル基を含有する紫外線吸収剤の具体的な例として、２−（２−ヒドロキシ−５−オクタデシルフェニル）−２Ｈ−ベンゾトリアゾール、２−（２−ヒドロキシ−５−ヘキサデシルフェニル）−２Ｈ−ベンゾトリアゾール、２,４‘−ジヒドロキシ−４−オクタデシルベンゾフェノン、２,４‘−ジヒドロキシ−４−ヘキサデシルベンゾフェノン、１−（４−tert―ブチルフェニル）―２−オクタデシルー３−（４’−メトキシフェニル）―プロパン１,３―ジオンが挙げられる。
【００３０】
炭素数１６〜２６の直鎖状アルキル基を含有する紫外線吸収剤（Ｅ）の添加量は、感光性導電ペースト中の全固形分（感光性導電ペーストから溶剤を除いたもの）１００重量部に対して、０．００１〜５重量部が好ましく、より好ましくは、０．０１〜３重量部である。炭素数１６〜２６の直鎖状アルキル基を含有する紫外線吸収剤の添加量をこの範囲にすることにより、露光部の線幅太りを抑制しつつ、現像時に狭ラインの断線を起こしにくくさせることが可能であり、好ましい。
【００３１】
本発明の導電性ペーストは有機溶剤（Ｆ）を含む。有機溶剤（Ｆ）としては、沸点が１００℃以上、３００℃未満であることが好ましく、より好ましくは沸点が１３０℃以上、２８０℃未満である。
有機溶剤（Ｅ）の例としてはダイセル社製のエチルジグリコールアセテート（ＥＣＡ）、ブチルグリコールアセテート（ＢＣＡ）、ブチルジグリコールアセテート（ＢＤＧＡＣ）、エクソン化学製のソルベッソ１００，１５０，２００が挙げられる。その他、メチルイソブチルケトン、シクロヘキサノン、トルエン、イソホロン、γ-ブチロラクトン、プロピレングリコールモノメチルエーテル、ジプロピレングリコールモノメチルエーテル、ベンジルアルコール、テキサノール、プロピレングリコールモノメチルエーテルアセテート、ターピオネール等を挙げることができる。これらの有機溶剤は、単独あるいは２種以上を混合して使用することができる。
【００３２】
上記の中でも、感光性導電性ペーストを用いた導電性薄膜生産プロセスの観点から、沸点１３０℃以上の溶剤が好まれる。有機溶剤（Ｆ）の沸点が低すぎると、ペースト製造工程やペースト使用に際、スクリーン印刷での連続印刷に溶剤が揮発し、導電性ペーストを構成する成分比が変化しやすい懸念がある。一方で、溶剤の沸点が高すぎると、乾燥後の塗膜内部に溶剤が残存することがあり、露光プロセスのフォトマスク接触時に、塗膜の一部がフォトマスクへ移行してしまう可能性があるため、沸点は２８０℃以下であることが好ましい。
【００３３】
このような背景もあり、沸点１１０℃以上の溶剤と、沸点が２８０℃より低い溶剤を混合して用いられる場合もある。本発明においては、スクリーン印刷性（連続印刷時の溶剤揮発性）、と乾燥性において良好であるという観点から、プロピレングリコールモノメチルエーテル、ジプロピレングリコールモノメチルエーテル、プロピレングリコールモノメチルエーテルアセテート、テキサノール、ベンジルアルコール、ＥＣＡ、ＢＣＡ、ＢＤＧＡＣからなる群より選択されてなる少なくとも１種類以上の溶剤が好ましい。
【００３４】
本発明の感光性導電ペーストに使用される有機溶剤（Ｆ）の含有量は、導電ペースト重量部を１００としたときに、５〜４０重量部であることが好ましく１０〜３５重量部以下であることがさらに好ましい。有機溶剤（Ｅ）の含有量が５重量部より少ないと、スクリーン印刷の連続印刷時に導電性ペーストの粘度が高くなり、印刷形状にカスレを生じる場合がある。一方、４０重量部を超えると、ペースト粘度が低くなり、印刷形状がニジミで不安定となる場合がある。さらに乾燥後の塗膜に溶剤が残存し、フォトマスクとの接触時に裏移りすることがある他、得られる塗膜の膜厚が薄くなり、電気特性が低下する場合がある。
【００３５】
本発明の導電性ペーストにおいては、感光性有機バインダー（Ａ）と反応し得る硬化剤としてブロックイソシアネートを配合してもよい。本発明の導電性ペーストに含まれる感光性有機バインダー（Ａ）が水酸基を含有している場合には、硬化剤としてブロック化したイソシアネートを使用することで貯蔵安定性が向上し、好ましい。また反応点となる水酸基を含有する光重合性化合物（Ｃ）を適宜使用することにより、架橋密度を制御することも可能となる。
【００３６】
本発明の導電性ペーストは、その所望の特性を損なわない範囲であれば非感光性有機バインダー、可塑剤、増感剤、熱重合開始財、重合禁止剤、酸化防止剤、レベリング剤、表面調整剤、分散剤、消泡剤、沈降防止剤、シランカップリング剤、導電性フィラー、非導電性フィラーなどを含んでいてもよい。
【００３７】
本発明の感光性導電性ペーストの製造方法は特に限定されないが、例えば、以下のような工程により、製造することができる。まず、感光性有機バインダー（Ａ）を有機溶剤（Ｆ）に溶解する。次いでこの溶液に導電性粉体（Ｂ）、光重合性化合物（C)、光重合開始剤（D)、炭素数１６〜２６の直鎖状アルキル基を含有する紫外線吸収剤（E）その他ブロックイソシアネートや沈降防止剤などの添加剤を添加し、ダブルプラネタリーやディゾルバー、遊星式の攪拌機等で予備分散を実施する。次いでこれを、三本ロールミルで分散して、導電性ペーストを得る。このような工程により得られた導電性ペーストは、さらに濾過しても良い。濾過を実施することで、現像後の線形状が良好となる場合がある。
また、本発明のような溶剤含有量が少ない導電性ペーストにおいては、三本ロールミルを用いる分散工程が生産効率の点で特に有効であるが、その他の分散機、例えばビーズミル、ニーダー、エクストルーダーなどを用いて分散しても何ら問題はない。
【００３８】
本発明の感光性導電ペーストを用いて、導電性薄膜あるいは細線を形成する手順としては、下記の（１）〜（３）の工程を含む。
（１）スクリーン印刷等により、本発明の感光性導電ペーストを基材上に塗布する工程、前乾燥工程を伴うパターン形成、（２）次いで前記塗布された感光性導電ペーストの一部を露光する工程による細線パターン露光  
（３）次いで未露光部を現像する工程による細線パターン形成
工程（１）については本発明の導電性ペーストをスクリーン印刷法やスピンコートやバーコーター、ブレードコーター、ディップ法などを用いて基材上に塗布または印刷して塗膜を形成させる。
塗布方法については上記のどの塗布方法で塗布してもよいが、生産性、品質安定性の面からスクリーン印刷法で実施することが好ましい。基材としては特に限定はされないが、例えば、ポリカーボネート、アクリル、ポリイミド、ポリエステル等の基材が挙げられる。また、前記基材と導電性膜との間に透明導電性層を設け、導電性薄膜を透明導電性層上に積層することにより、導電性積層体を得ることができる。透明導電性層の素材は特に限定されないが、例えば、酸化インジウム・スズを主成分としてなるＩＴＯ膜の導電薄膜を適用することが可能である。また、透明導電性層は基材全面に形成されたものだけでなく、エッチングにより透明導電性層の一部が除去されたものを使用することもできる。その他、ガラス基板やガラスエポキシ基板、ガラスポリイミド基板セラミック基板、ポリイミド基板、ビスマレイミドトリアジン）板、フェノール基板、紙フェノールなどの基板を用いることができる。 
次いで上記で基板上に形成したパターンを例えば、熱風循環式乾燥炉、遠赤外線乾燥炉等を用い、例えば約６０〜１１０℃で３〜３０分程度乾燥させて、塗膜内部の有機溶剤を蒸発させる必要がある。これは次の露光工程において形成した塗膜とネガマスクを接触させる必要があるため、タック性を低減させる必要があるためである。
尚、本実施態様の感光性導電ペーストは、予めフィルム状に成膜したドライフィルムとして用いても何ら問題はない。
また、上記乾燥して得られるパターンの膜厚は、現像性が良好であるという観点と電気回路としての導電性の観点から３μｍ以上が好ましく、４ｍ以上がより好ましい。一方で、現像性の観点から、厚みが厚いと現像液が塗膜内部に十分浸透せず、多大な残渣が残るという観点から、１２μｍ以下が好ましく、１０μｍ以下がさらに好ましい。
【００３９】
工程（２）については例えば（１）で作製した塗膜にフォトマスクを介してパターン露光して、現像を行う。露光方法としては、例えば、所定の露光パターンを有するフォトマスク（ネガ型、ポジ形）を用いた接触露光又は非接触露光が一般的であるが、フォトマスクを用いずに、レーザー光などで直接描画する方法を用いても良い。露光光源としては、ハロゲンランプ、高圧水銀灯、レーザー光、マルチランプ、メタルハライドランプ、ブラックランプ、無電極ランプなどが使用される。露光量としては、５０〜１０００ｍＪ／ｃｍ2程度が好ましく、線太りや、生産性の観点から、１００ｍＪ／ｃｍ2〜６００ｍＪ／ｃｍ2がさらに好ましい。
工程（３）については現像方法としては、スプレー法、浸漬法等が用いられる。現像液としては、例えば感光性導電ペースト中にカルボキシル基を含有する場合、水酸化ナトリウム、水酸化カリウム、炭酸ナトリウム、炭酸カリウム、珪酸ナトリウムなどの金属アルカリ水溶液や、モノエタノールアミン、ジエタノールアミン、トリエタノールアミンなどのアミン水溶液が用いられる。現像液濃度としては０．０１〜１０重量％であることが好ましく、０．１〜５重量％であることがより好ましい。アルカリ水溶液の濃度が０．０１重量％未満であると可溶部が除去されない傾向があり、１０重量％を超えるとパターン部を剥離させ、また、非可溶部を腐食させる傾向がある。また、現像時の現像温度は、２０〜５０℃で行うことが工程管理上好ましい但し、カルボキシル基が中和され、未露光部が除去されればよく、これらの現像液や、現像液濃度、現像温度に限定されるものではない。また、現像後、不要な現像液の除去のため、水洗や酸中和を行うことが好ましい。
以上の現像工程については、アルカリ現像液、水洗、酸中和ゾーン、さらには乾燥ゾーンが設けられた連続槽式の現像装置を用いると生産効率が向上するので好ましい。
上記のようにそして、露光、現像により得られた感光性導電ペーストのパターン塗膜を後乾燥、後硬化させて電極パターンを形成する。
露光、現像後の後乾燥、後硬化については工程（１）と同様に熱風循環式乾燥炉、遠赤外線乾燥炉等を用いることが好ましい。乾燥、硬貨温度についてはパターン塗膜を、１００〜１８０℃の温度、好ましくは１１０−１４０℃の温度にて、１０〜６０分程度加熱処理を行うことで電極パターンが形成される。
１００℃より低い温度で最終硬化すると、硬化反応が進まず、さらには溶剤が残存することで所望の導電性が発現しない場合がある。一方で、１８０℃より高い温度で最終硬化すると、基材の変形が生じる場合があり、密着性の低下が生じる場合がある。
【００４０】
本発明の導電性積層体を用い、タッチパネルを製造することができる。タッチパネルは、抵抗膜方式であっても静電容量方式であってもよい。いずれのタッチパネルにも適用が可能であるが、本ペーストは、細線形成に好適であるため、静電容量方式に用いられることが好ましい。静電容量方式のタッチパネルは、スマートフォンやタブレット端末の普及で急速に採用されており、額縁部の狭化のニーズに対応して、額縁部の配線の微細ピッチ化の要求が高まっている。競合する導電ペーストのスクリーン印刷技術に対する優位性を有するためには、Ｌ／Ｓ（ライン幅（μｍ）／間隔（μｍ）を表す）で，２５／２５以下が好ましく、より好ましくは２０／２０以下である。
【００４１】
タッチパネルの製造方法としては、特に限定されるものではないが、例えば、ITO膜等の透明導電性層を積層した基材上に、導電性ペーストを塗布又は印刷し、露光、現像を経て作製した導電性回路を加熱により硬化させ、導電性積層体を形成させ、得られる導電性積層体を別の導電性積層体と貼り合わせることにより製造することができる。
【００４２】
本発明の導電性ペーストは、タッチパネルの電極回路配線用として好適に用いられるが、それ以外にも、電磁波シールド用途、電子部品の回路形成用途、端子やリード線の導電性接着剤等の用途にも使用することが可能である。
【００４３】
本発明の感光性導電性ペーストは最終的に熱および光にて硬化さえすることができれば、従来のスクリーン印刷用のペーストとして用いても何ら問題はない。その他例えばグラビア印刷、凸版印刷等、その他印刷方式にも適用することができる。
【実施例】
【００４４】
以下に実施例及び比較例を示して、本発明をさらに具体的に説明する。なお、本発明は、以下の実施形態に限定されるものではない。
【００４５】
本発明における導電性ペーストの評価は、下記の方法により行った。
【００４６】
１．数平均分子量の測定方法
【００４７】
２．酸価の測定方法
試料樹脂０．２ｇを精秤し２０ｍｌのクロロホルムに溶解した。ついで、０．０１Ｎの水酸化カリウム（エタノール溶液）で滴定して求めた。指示薬には、フェノールフタレイン溶液を用いた。
【００４８】
３．比抵抗の測定方法
厚み１００μｍのITO膜（尾池工業（株）製、KH300）に、導電性ペーストをスクリーン印刷法にて印刷した。スクリーン版としては東京プロセスサービス社製のＳＴ４００ステンレスメッシュ（版サイズ３２０ｍｍ、乳剤厚１０μｍ、線径２３μｍ）を用い、幅８０ｍｍ、長さ１２０ｍｍの現像評価用のべた塗りパターンを形成し、熱風循環式乾燥炉にて９０℃で１０分間乾燥して、指触乾燥性の良好なパターンを形成した。なお、乾燥膜厚が５μｍになるように印刷時の塗布厚を調整した。
その後、上記ベタ塗りパターンへ積算光量が３００ｍＪ／ｃｍ2となるよう露光し、液温３０℃の０．２ｗｔ％Ｎａ2ＣＯ3水溶液を用いて現像を行い、次いで水洗した。その後、熱風循環式乾燥炉にて１４０℃×３０分間キュアし、導電性積層体テストピースを作製した。導電性積層体テストピースのシート抵抗と膜厚を測定し、比抵抗を算出した。膜厚はゲージスタンドＳＴ−０２２（小野測器社製）を用い、アニール処理をしたＰＥＴフィルムの厚みをゼロ点として硬化塗膜の厚みを５点測定し、その平均値を用いた。シート抵抗はＭＩＬＬＩＯＨＭＭＥＴＥＲ４３３８Ｂ（ＨＥＷＬＥＴＴ  ＰＡＣＫＡＲＤ社製）を用いてテストピース４枚について測定し、その平均値を用いた。
【００４９】
４．パターニング性の評価方法
３．で得られたベタ塗りパターンへ、光源として高圧水銀灯を用い、一定のラインアンドスペース（Ｌ／Ｓ）で配列する直線群を１つのユニットとし、Ｌ／Ｓの値が異なる６種類のユニットを有するフォトマスクを介して、露光した。次いで、液温３０℃の０．２ｗｔ％Ｎａ2ＣＯ3水溶液を用いてスプレー現像を行った後、２５℃の純粋にて６０秒間水洗した。尚、露光は５枚のベタ塗りパターンにそれぞれ積算露光量が１００、２００、３００、４００、５００ｍＪ／ｃｍ2となるように露光した。現像時間は、ベタ塗りパターンが完全に除去できる最小時間の１．７倍とした。そして１４０℃で３０分間キュアすることによって導電パターンを得た。各ユニットのＬ／Ｓの値は４０／４０、３５／３５、３０／３０、２５／２５、２０／２０、１５／１５とした（それぞれライン幅（μｍ）／間隔（μｍ）を表す）。一般に露光量が増加すると、現像後に微小なラインは残り易くなるがライン幅は増加し、逆に間隔が減少して埋まり易くなる。最小のＬ／Ｓを得るためには最適な露光量を見出す必要がある。そこで、露光時間の異なる５枚のＬ／Ｓのパターンを光学顕微鏡により観察し、５枚の内で、パターン間に残渣がなく、かつパターン剥がれのない最小のＬ／Ｓの値を与える露光時間での最小のＬ／Ｓの値を現像可能なＬ／Ｓとした。
【００５０】
実施例、比較例で用いた材料は以下の通りである。
・感光性有機バインダー（Ａ）
（合成例１）感光性有機バインダー（Ａ−１）
メタクリル酸メチル（ＭＭＡ）／メタクリル酸（ＭＡＡ）の共重合体にグリシジルメタクリレート（ＧＭＡ）を付加反応させたバインダー
窒素雰囲気の反応容器中にジエチレングリコールモノエチルエーテルアセテート１５０ｇを仕込みオイルバスを用いて８０℃まで昇温した。これに、メタクリル酸メチル６０ｇ、メタクルル酸３４ｇ、２，２’−アゾビスイソブチロニトリル０．８ｇおよびジエチレングリコールモノエチルエーテルアセテート１０ｇからなる混合物を１時間かけて滴下した。滴下終了後、さらに６時間重合反応を行った。その後、ハイドロキノンモノメチルエーテル１ｇを添加して重合反応を停止した。引き続きグリシジルメタクリレート２３ｇ、トリエチルベンジルアンモニウムクロライド１ｇおよびジエチレングリコールモノエチルエーテルアセテート１０ｇからなる混合物を０．５時間かけて滴下した。滴下終了後、さらに２時間付加反応を行った。得られた反応溶液をメタノールで精製することで未反応不純物を除去し、さらに２４時間真空乾燥することで感光性有機バインダー（Ａ−１）を得た。得られた感光性有機バインダー（Ａ−１）の酸価は１１０ｍｇＫＯＨ／ｇで、重量平均分子量は２４０００であった。
【００５１】
（合成例２）感光性有機バインダー（Ａ−２）
メタクリル酸メチル（ＭＭＡ）／メタクリル酸（ＭＡＡ）の共重合体に４−ヒドロキシアクリレートグリシジルエーテルを付加反応させたバインダー
合成例１において、グリシジルメタクリレート２３ｇの代わりに、４−ヒドロキシアクリレートグリシジルエーテル３２ｇを使用することを除いて、合成例１と同様にして感光性有機バインダー（Ａ−２）を得た。得られた感光性有機バインダー（Ａ−２）の酸価は１０３ｍｇＫＯＨ／ｇで、重量平均分子量は３２０００であった。
【００５２】
（合成例３）感光性有機バインダー（Ａ−３）
メタクリル酸メチル（ＭＭＡ）／メタクリル酸２−エチルヘキシル（EHMA）／メタクリル酸（ＭＡＡ）の共重合体にグリシジルメタクリレート（ＧＭＡ）を付加反応させたバインダー
窒素雰囲気の反応容器中にジエチレングリコールモノエチルエーテルアセテート１５０ｇを仕込みオイルバスを用いて８０℃まで昇温した。これに、メタクリル酸メチル４５ｇ、メタクリル酸２−エチルヘキシル１８ｇ、メタクルル酸３２ｇ、２，２’−アゾビスイソブチロニトリル０．８ｇおよびジエチレングリコールモノエチルエーテルアセテート１０ｇからなる混合物を１時間かけて滴下した。滴下終了後、さらに６時間重合反応を行った。その後、ハイドロキノンモノメチルエーテル１ｇを添加して重合反応を停止した。引き続きグリシジルメタクリレート１８ｇ、トリエチルベンジルアンモニウムクロライド１ｇおよびジエチレングリコールモノエチルエーテルアセテート１０ｇからなる混合物を０．５時間かけて滴下した。滴下終了後、さらに２時間付加反応を行った。得られた反応溶液をメタノールで精製することで未反応不純物を除去し、さらに２４時間真空乾燥することで感光性有機バインダー（Ａ−３）を得た。得られた感光性有機バインダー（Ａ−３）の酸価は１２０ｍｇＫＯＨ／ｇで、重量平均分子量は２２０００であった。
【００５３】
・導電性粉体（Ｂ）  球状銀粉（Ｄ５０＝１．５μｍ）
・光重合性化合物（Ｃ）  ＰＥＴＩＡ（ダイセル・オルネクス社製、ペンタエリスリトールトリアクリレート）
・光重合開始剤（Ｄ）  Ｏｘｅ−０２（ＢＡＳＦ社製）
【００５４】
・炭素数１６〜２６の直鎖状アルキル基を含有する紫外線吸収剤（E−１、Ｅ−２，Ｅ−３）
【００５５】
（合成例４）２―（２−ヒドロキシー５―オクタデシルフェニル）−２Ｈ−ベンゾトリアゾール（Ｅ−１）
O−ニトロアニリン（２７．６ｇ、０．２モル）を５０  ｍｌの濃塩酸と５００ｍｌの水の混合液中に懸濁した。１０℃で１２ｇの亜硝酸ナトリウムを加えて、生成した塩化O−ニトロベンゼンジアゾニウム溶液を４５ｇの酢酸ナトリウムで中和した。
２８ｇ（０．１モル）の４−オクタデシルフェノールと、２０ｍｌのエタノール、２０ｇのスルホン化ヒマシ油、      ２２０ｍｌの２％の水酸化ナトリウムのエマルジョンを作製し、１０℃で攪拌しながら上記塩化ジアゾニウム溶液に加えた。生成物をろ過し、乾燥し、１５０ｍｌのエタノールに懸濁した。
５０ｇの亜鉛粉末と１９０ｍｌの１５％水酸化ナトリウムを加え、混合物を色が変わるまで還流した。亜鉛はろ過により分離し、ろ過物を酸性化すると、目的の２―（２−ヒドロキシー５―オクタデシルフェニル）−２Ｈ−ベンゾトリアゾール（Ｅ−１）が得られた。ろ過した後、エタノールから再結晶した。
【００５６】
（合成例５）２,４‘―ジヒドロキシー４−オクタデシルベンゾフェノン（Ｅ−２）
１０．３ｇの４−ヒドロキシ安息香酸と２７ｇの３−オクタデシルフェノールを別々に攪拌機付きの反応溶器に加え、容器内を乾燥窒素ガスで置換し、約０℃まで冷却し、続いて４５ｇの無水フッ化水素を加えた。その後、攪拌しながら７５℃までゆっくり加温し、６時間保持して反応を完結させた。その後、内容物を２５℃まで冷却し、過剰のフッ化水素を除去した。その後、１００ｇの脱イオン水を注意深く加え、７０℃に保ちながら激しく攪拌した。その後、室温に冷却し、ろ過によりすべての水を除去し、残留した固体を      ｇの酢酸エチルに溶解した。４ｇのイソプロパノールと１６ｇの水の混合物を加え、１５分間激しく攪拌した。その後、有機相と分離た水相を除去し、有機相は２回同じイソプロパノール水混合液で洗浄した後、有機相を加熱して酢酸エチルを除き、６０℃まで冷却して５０ｇのヘキサンを加えた。この混合物を２５℃になるまで３時間かけて冷却し、それからろ過し、ろ過物を１０ｇのヘキサンで洗浄した後、風乾して残留ヘキサンを除去して２,４‘―ジヒドロキシー４−オクタデシルベンゾフェノン（Ｅ−２）を得た。
【００５７】
（合成例６）１−（４−tert―ブチルフェニル）−２−ドデシルー３−（４‘−メトキシフェニル）―プロパン１,３―ジオン（Ｅ−３）
５．９ｇの７５％フッ化テトラｎ−ブチルアンモニウム水溶液（０．０１７モル）を３．１ｇの４−tert―ブチルー４‘−メトキシジベンゾイルメタン（PARSOL 1789 DSM社製、０．１モル）に加え、次に減圧下で３時間８０℃まで加熱することにより、水を除去して無水の黄色の残渣を得た。この残渣を２５ｍｌのテトラヒドロフラン中に溶解し、１０ｇの１−ブロモオクタデカン（０．０３モル）を加えた。混合物を７０℃で２時間攪拌した後、溶液を蒸発させて黄色の粘凋を得た。これを薄層カラムで分離し、１−（４−tert―ブチルフェニル）−２−ドデシルー３−（４‘−メトキシフェニル）―プロパン１,３―ジオン（Ｅ−３）を得た。
【００５８】
・市販紫外線吸収剤
ＫＥＭＩＳＯＲＢ７１  （トリアゾール系、メチル基含有、ケミプロ化成）（Ｅ−４）
ＫＥＭＩＳＯＲＢ７３  （トリアゾール系、ｔ−ブチル基含有、ケミプロ化成）（Ｅ−５）
チヌビン３８４−２  （トリアゾール系、オクチル基含有、ＢＡＳＦ社）（Ｅ−６）
チヌビン５７１  （トリアゾール系、ドデシル基含有、ＢＡＳＦ社）（Ｅ−７）
ＫＥＭＩＳＯＲＢ１１  （ベンゾフェノン系、メトキシ基含有、ケミプロ化成）（Ｅ−８）
ＫＥＭＩＳＯＲＢ１２  （ベンゾフェノン系、オクチロキシ基含有、ケミプロ化成）（Ｅ−９）
【００５９】
実施例１
感光性有機バインダー（Ａ−１）１０ｇを溶剤（F）としてジプロピレングリコールモノメチルエーテル１５ｇに溶解した溶液に、導電性粉体（Ｂ）として球状銀粉（Ｄ５０=１．５μｍ）を８４ｇ、光重合性化合物（C)としてＰＥＴＩＡ（ダイセル・オルネクス社製、ペンタエリスリトールトリアクリレート）を４．５ｇ、光重合開始剤（D）としてのＯｘｅ−０２（ＢＡＳＦ社製）を１ｇ、紫外線吸収剤（E−１）を０．５ｇを配合し、チルド三本ロール混練り機に３回通して分散し、感光性導電ペースト１を得た。
【００６０】
実施例２
実施例１において、感光性有機バインダー（A-1）１０ｇを１０．３ｇに、紫外線吸収剤（E−１）０．５ｇを０．２ｇに変更して実験１と同様にして感光性導電ペースト２を得た。
【００６１】
実施例３
実施例１において、感光性有機バインダー（A-1）１０ｇを９．５ｇに、紫外線吸収剤（E−１）０．５ｇを１ｇに変更して実験１と同様にして感光性導電ペースト３を得た。
【００６２】
実施例４〜５
実施例１において、紫外線吸収剤（Ｅ−１）の代わりに、紫外線吸収剤（Ｅ−２）〜（Ｅ−３）を用いて、実施例１と同様にして感光性導電ペースト４〜感光性導電ペースト５を得た。
【００６３】
実施例６〜７
実施例１において、感光性有機バインダー（A-1）の代わりに、感光性有機バインダー（A-２）〜（A−３）を用いて、実施例１と同様にして感光性導電ペースト６〜感光性導電ペースト７を得た。
【００６４】
比較例１
実施例１において、感光性有機バインダー（A-1）１０ｇを１０．５ｇにし、紫外線吸収剤を配合しないで、実験１と同様にして感光性導電ペースト８を得た。
【００６５】
比較例２〜７
実施例１において、紫外線吸収剤（Ｅ−１）の代わりに、紫外線吸収剤（Ｅ−４）〜（Ｅ−９）を用いて、実施例１と同様にして感光性導電ペースト９〜感光性導電ペースト１４を得た。
【００６６】
感光性導電ペースト１〜１４について、比抵抗および現像可能なＬ／Ｓ値を表１に示した。
【００６７】
【表１】
2016191802.tif 000002
【００６８】
表１より、本発明の要件を満たす実施例１〜７は、パターニング性が良好で、高解像度のパターンが形成でき、しかも、低い比抵抗の導電パターンが得られることが分かる。
【産業上の利用可能性】
【００６９】
本発明の感光性導電性ペーストは、優れた解像性を可能にしながら、優れた比抵抗を有する導電性薄膜を提供することができ、例えば、タッチパネルを搭載する携帯電話、ノートパソコン、電子書籍などに用いる導電性ペーストとして有用である。